(57)【要約】【課題】マイクロポンプの出力を向上し得るガス発生剤及び高い出力を有するマイクロポンプを提供する。【解決手段】ガス発生剤は、アジドメチル基および水酸基を有する脂肪族ポリエーテルと、バインダーとを含有する。【選択図】図１
2012072007.tif 000002
【特許請求の範囲】
【請求項１】
マイクロ流体デバイスのマイクロ流路にガスを供給するためのマイクロポンプに使用されるガス発生剤であって、
アジドメチル基および水酸基を有する脂肪族ポリエーテルと、バインダーとを含有する、ガス発生剤。
【請求項２】
前記脂肪族ポリエーテルの含有量は、バインダー１００重量部に対して、１０重量部〜１０００重量部の範囲内である、請求項１に記載のガス発生剤。
【請求項３】
前記脂肪族ポリエーテルとして、下記の式（１）、（２）及び（３）で表される化合物のうちの少なくともひとつを含有する、請求項１または２に記載のガス発生剤。
【化１】
2012072007.tif 000012
【化２】
2012072007.tif 000013
【化３】
2012072007.tif 000014
【請求項４】
前記バインダーが、アクリル樹脂である、請求項４に記載のガス発生剤。
【請求項５】
前記脂肪族ポリエーテル１００重量部に対し、更に、光増感剤を０．０１〜５０重量部含む、請求項１〜４のいずれか１項に記載の、ガス発生剤。
【請求項６】
マイクロ流路が形成されている基材と、
前記マイクロ流路にガスを供給するガス発生材と、
を備え、
前記ガス発生材は、アジドメチル基および水酸基を有する脂肪族ポリエーテルと、バインダーとを含有するガス発生剤を含む、マイクロポンプ。
【請求項７】
前記マイクロ流路は、前記基材の表面に開口しており、
前記ガス発生材は、前記マイクロ流路の開口を覆うように、前記基材の表面の上に設けられている、請求項６に記載のマイクロポンプ。
【請求項８】
前記基材には、前記マイクロ流路が開口しているガス発生室がさらに形成されており、
前記ガス発生材は、前記ガス発生室内に配置されている、請求項６に記載のマイクロポンプ。
【発明の詳細な説明】
【技術分野】
【０００１】
本発明は、マイクロ流体デバイスに用いられるガス発生剤及びそれを用いたマイクロポンプに関する。
【背景技術】
【０００２】
近年、小型であり、かつ携帯性に優れている分析装置として、マイクロ流体デバイスを用いた分析装置が用いられるようになってきている。このマイクロ流体デバイスを用いた分析装置では、マイクロ流路内においてサンプルの送液、希釈、分析などを行うことができる。
【０００３】
例えば、下記の特許文献１には、マイクロ流路に接続されたガス発生室が区画形成された基板を有し、ガス発生室に、アゾ化合物と、バインダー樹脂とを含むガス発生剤が収納されたマイクロポンプが提案されている。このマイクロポンプでは、ガス発生剤に熱エネルギーを供給することにより、ガス発生剤からガスが発生し、そのガスがマイクロ流路に供給されることにより、ポンプ機能が発現する。
【０００４】
下記の特許文献２には、一方の主面に開口するマイクロ流路が形成されている基板の上記主面を覆うようにガス発生層を設けることにより、マイクロ流体デバイスにポンプ機能を付与することが記載されている。特許文献２には、ガス発生層に含有させるガス発生剤として、種々のアゾ化合物やアジド化合物が例示されている。
【先行技術文献】
【特許文献】
【０００５】
【特許文献１】特開２００９−８４１２８号公報
【特許文献２】特開２０１０−１０７５１５号公報
【発明の概要】
【発明が解決しようとする課題】
【０００６】
近年、マイクロ流体デバイスに多段の希釈系列を形成したいという要望や、ひとつのマイクロ流体デバイスで複数のサンプルの測定を行いたいという要望などが高まってきている。このような要望を満足させるために、マイクロ流体デバイスの構造が益々複雑化してきている。マイクロ流体デバイスの構造が複雑化すると、マイクロポンプに要求される出力も高くなり、駆動時間も長くなる。
【０００７】
本発明は、かかる点に鑑みてなされたものであり、その目的は、マイクロポンプの出力を向上し、またその駆動時間を長くし得るガス発生剤及び高い出力を有するマイクロポンプを提供することにある。
【課題を解決するための手段】
【０００８】
本発明者らは、鋭意研究の結果、種々のアゾ化合物及びアジド化合物のうち、アジドメチル基および水酸基を有する脂肪族ポリエーテルとバインダーとを含むガス発生剤を用いることによりマイクロポンプの出力を向上できることを見出した。その結果、本発明者らは、本発明を成すに至った。
【０００９】
すなわち、本発明に係るガス発生剤は、マイクロ流体デバイスのマイクロ流路にガスを供給するためのマイクロポンプに使用されるガス発生剤に関する。本発明に係るガス発生剤は、アジドメチル基および水酸基を有する脂肪族ポリエーテルとバインダーとを含有する。
【００１０】
なお、本発明において、「マイクロ流体デバイス」とは、マイクロ流路を有するデバイスをいう。「マイクロ流路」とは、マイクロ流路を流れる液体に所謂マイクロ効果が発現する形状寸法に形成されている流路をいう。具体的には、「マイクロ流路」とは、マイクロ流路を流れる液体が、表面張力と毛細管現象との影響を強く受け、通常の寸法の流路を流れる液体とは異なる挙動を示す形状寸法に形成されている流路をいう。
【００１１】
本発明に係るガス発生剤のある特定の局面では、脂肪族ポリエーテルの含有量は、バインダー１００重量部に対して、１０重量部〜１０００重量部の範囲内である。
【００１２】
本発明に係るガス発生剤の他の特定の局面では、脂肪族ポリエーテルとして、下記の式（１）、（２）及び（３）で表される化合物のうちの少なくともひとつを含有する。
【００１３】
【化１】
2012072007.tif 000003
【００１４】
【化２】
2012072007.tif 000004
【００１５】
【化３】
2012072007.tif 000005
【００１６】
本発明に係るガス発生剤の別の特定の局面では、バインダーは、アクリル樹脂である。
【００１７】
本発明に係るガス発生剤のさらに他の特定の局面では、ガス発生剤は、脂肪族ポリエーテル１００重量部に対し、更に、光増感剤を０．０１〜５０重量部含む。
【００１８】
本発明に係るマイクロポンプは、マイクロ流路が形成されている基材と、マイクロ流路にガスを供給するガス発生材とを備えている。ガス発生材は、アジドメチル基および水酸基を有する脂肪族ポリエーテルと、バインダーとを含有するガス発生剤を含む。すなわち、本発明に係るマイクロポンプでは、ガス発生材が、上記本発明に係るガス発生剤を含む。従って、本発明に係るマイクロポンプは、高い出力を有し、また長い駆動時間を有する。
【００１９】
本発明に係るマイクロポンプのある特定の局面では、マイクロ流路は、基材の表面に開口しており、ガス発生材は、マイクロ流路の開口を覆うように、基材の表面の上に設けられている。この場合、基材内にガス発生室を設ける必要がなくなる。従って、基材を小型化できると共に、基材の作製が容易となる。
【００２０】
本発明に係るマイクロポンプの他の特定の局面では、基材には、マイクロ流路が開口しているガス発生室がさらに形成されており、ガス発生材は、ガス発生室内に配置されている。この構成によれば、ガス発生材から発生したガスを効率的にマイクロ流路に導くことができる。
【発明の効果】
【００２１】
本発明に係るガス発生剤は、アジドメチル基および水酸基を有する脂肪族ポリエーテルを含有している。このため、本発明に係るガス発生剤を用いることにより、マイクロポンプの高出力化と駆動時間の長時間化を図ることができる。
【図面の簡単な説明】
【００２２】
【図１】第１の実施形態に係るマイクロポンプの略図的断面図である。
【図２】第２の実施形態に係るマイクロポンプの略図的断面図である。
【図３】実施例及び比較例においてマイクロポンプの出力を評価するために用いたマイクロポンプの略図的断面図である。
【発明を実施するための形態】
【００２３】
以下、本発明を実施した好ましい形態について、図１及び図２に示すマイクロポンプ１，２を例に挙げて説明する。但し、マイクロポンプ１，２は、単なる例示である。本発明は、マイクロポンプ１，２に何ら限定されない。
【００２４】
（第１の実施形態）
図１は、第１の実施形態に係るマイクロポンプの略図的断面図である。
【００２５】
図１に示すマイクロポンプ１は、マイクロ流体デバイスのマイクロ流路にガスを供給するためのポンプである。マイクロポンプ１は、マイクロポンプ１のマイクロ流路１１が、マイクロ流体デバイスのマイクロ流路に接続された状態で使用される。マイクロポンプ１は、マイクロ流体デバイスと一体に形成されていてもよいし、別体に形成されていてもよい。マイクロポンプ１がマイクロ流体デバイスと別体に形成されている場合、マイクロポンプ１とマイクロ流体デバイスとを両方のマイクロ流路が接続されることにより貼り合わせて用いてもよいし、パイプなどの接続部材を用いて両方のマイクロ流路を接続して用いてもよい。
【００２６】
マイクロポンプ１は、基材１０を備えている。基材１０は、マイクロ流路１１を流れる液体や気体との反応性が低く、かつ、液体がマイクロ流路１１を流れる際にかかる圧力に対して十分な機械的耐久性を有するものである限りにおいて特に限定されない。基材１０は、例えば、樹脂、ガラス、セラミックなどにより形成することができる。基材１０の形成に好ましく用いられる樹脂としては、有機シロキサン化合物やポリメタクリレート樹脂などが挙げられる。有機シロキサン化合物の具体例としては、例えば、ポリジメチルシロキサン（ＰＤＭＳ）や、ポリメチル水素シロキサンなどが挙げられる。
【００２７】
基材１０には、マイクロ流路１１が形成されている。マイクロ流路１１は、基材１０の表面１０ａに開口している。
【００２８】
表面１０ａの上には、ガス発生材としてのガス発生層１２が形成されている。このガス発生層１２によって、マイクロ流路１１の開口１１ａが覆われている。このため、ガス発生層１２に光や熱などの外部刺激が付与されることによりガス発生層１２から発生したガスは、開口１１ａからマイクロ流路１１内に供給される。
【００２９】
ガス発生層１２は、ガス発生層１２において発生したガスがマイクロ流路１１に好適に供給されるように設けられていることが好ましい。従って、ガス発生層１２は、基材１０に粘着または接着していることが好ましい。この場合において、ガス発生層１２と基材１０とを、粘着剤や接着剤を用いて粘着または接着させてもよいし、ガス発生層１２及び基材１０の少なくとも一方の表面に粘着能または接着能を持たせることにより、ガス発生層１２と基材１０とを直接粘着または接着してもよい。
【００３０】
なお、ガス発生層１２の厚みは、特に限定されない。ガス発生層１２の厚みは、例えば、１０〜２００μｍ程度とすることができる。
【００３１】
ガス発生層１２の基材１０とは反対側の表面は、ガスバリア層１３により覆われている。このガスバリア層１３は、ガス発生層１２において発生したガスが、基材１０とは反対側に流出することを抑制し、マイクロ流路１１側に効率的に供給されるようにする層である。このため、ガスバリア層１３は、ガス発生層１２において発生したガスの透過性が低いものであることが好ましい。
【００３２】
具体的には、ガスバリア層１３は、例えば、ポリアクリル、ポリオレフィン、ポリカーボネート、塩化ビニル樹脂、ＡＢＳ樹脂、ポリエチレンテレフタレート（ＰＥＴ）樹脂、ナイロン樹脂、ウレタン樹脂、ポリイミド樹脂及びガラスなどからなるものであることが好ましい。
【００３３】
なお、ガスバリア層１３の厚みは、例えば、２５μｍ〜１００μｍであることが好ましく、５０μｍ〜１００μｍであることがさらに好ましい。
【００３４】
本実施形態では、ガス発生材としてのガス発生層１２は、ガス発生剤を含む。本実施形態において、ガス発生剤は、光が照射されることによりガスを発生する光応答性ガス発生剤である。
【００３５】
ガス発生剤は、バインダー樹脂とアジドメチル基および水酸基を有する脂肪族ポリエーテルと光増感剤とを含む。このように、本実施形態のガス発生剤は、窒素含有量が高いアジドメチル基および水酸基を有する脂肪族ポリエーテルを含むため、マイクロポンプ１は高い出力と長い駆動時間を有する。
【００３６】
好適に用いられるアジドメチル基および水酸基を有する脂肪族ポリエーテルとしては、例えば、下記の式（１）、式（２）、式（３）で表される脂肪族ポリエーテルなどが挙げられる。式（１）、式（２）及び式（３）で表される脂肪族ポリエーテルのうちの２種以上を混合して用いてもよい。
【００３７】
【化４】
2012072007.tif 000006
【００３８】
【化５】
2012072007.tif 000007
【００３９】
【化６】
2012072007.tif 000008
【００４０】
上記式（１）、式（２）、式（３）で表される脂肪族ポリエーテルの中でも、式（３）で表される脂肪族ポリエーテルがより好ましく用いられ、その場合、マイクロポンプ１の出力をさらに高めることができる。
【００４１】
また、アジドメチル基および水酸基を有する脂肪族ポリエーテルは、式（４）や式（５）で表される構造を２個以上含む化合物であってもよい。
【００４２】
【化７】
2012072007.tif 000009
【００４３】
【化８】
2012072007.tif 000010
【００４４】
なお、式（１）で表される化合物は、例えば、ポリエピクロルヒドリン（ＰＥＣＨ）（エピクロマーＨ、ダイソー（株））をアジ化ナトリウム（１９０−１４９０１、和光純薬工業（株））でアジド置換することにより合成することができる。
【００４５】
式（２）で表される化合物は、例えば、３，３−ビスクロルメチルオキセタン（Ｂ１３９５、東京化成工業（株））をジ−メチルホルムアミド（２０６７３、和光純薬工業（株））、ジ−メチルスルホオキシド（０４２−１７０９５、和光純薬工業（株））等の溶媒下で、アジ化ナトリウム（１９０−１４９０１、和光純薬工業（株））と反応することにより得られる３，３−ビスアジドメチルオキセタンを、開環重合することにより合成することができる。
【００４６】
式（３）で表される化合物は、例えば以下のようにして合成することができる。すなわち、ジグリセリンに反応触媒を溶解した後、エピクロルヒドリンを付加反応させ、側鎖にクロルメチル基を有する末端水酸基含有脂肪族ポリエーテルを製造する。次いで、このポリエーテルとアジ化ナトリウムとをジメチルホルムアミド中で反応させることにより合成することができる（例えば、特公平７−５０８号公報等を参照）。
【００４７】
ガス発生剤におけるアジドメチル基および水酸基を有する脂肪族ポリエーテルの含有量は、特に限定されないが、例えば、バインダー１００重量部に対して、１０重量部〜１０００重量部であることが好ましく、２０重量部〜８００重量部であることがより好ましく、５０重量部〜４００重量部であることがさらに好ましく、３０重量部〜９０重量部であることがなお好ましく、４０重量部〜８０重量部であることが特に好ましい。
【００４８】
アジドメチル基および水酸基を有する脂肪族ポリエーテルの含有量が少なすぎると、ガス発生量が少なくなりすぎ、マイクロポンプ１の出力を十分に高めることができない場合がある。一方、アジドメチル基および水酸基を有する脂肪族ポリエーテルの含有量が多すぎると、ガス発生層１２の剛性が低くなりすぎたり、ガス発生層１２の基材１０に対する粘着力が低くなりすぎたりする場合がある。特に、本実施形態では、上述のようにガス発生層１２がバインダー樹脂を含んでいるため、ガス発生層１２と基材１０との粘着力をより高めることができる。
【００４９】
好ましく用いられるバインダーの具体例としては、例えば、ポリ（メタ）アクリレート、ポリエステル、ポリエチレン、ポリプロピレン、ポリスチレン、ポリエーテル、ポリウレタン、ポリカーボネート、ポリアミド、ポリイミドなどの高分子材料が挙げられる。なかでも、ガスの発生効率がより一層高められるので、ポリ（メタ）アクリレートが好ましい。
【００５０】
なお、ガス発生剤におけるバインダーの含有量は、特に限定されないが、例えば、１０重量％〜７０重量％の範囲内であることが好ましく、２０重量％〜６０重量％の範囲内であることがより好ましい。バインダーの含有量が少なすぎると、ガス発生層１２の剛性が低くなりすぎる場合がある。一方、バインダーの含有量が多すぎると、ガス発生剤におけるグリシジルアジドポリマーの含有量が少なくなりすぎ、ガス発生層１２のガス発生能が低くなりすぎる場合がある。
【００５１】
光増感剤は、光が照射されることによりガスを発生させるガス発生剤にエネルギーを移動させてガス発生剤の分解を促進する化合物である限りにおいて特に限定されない。光増感剤の具体例としては、例えば、チオキサントン、ベンゾフェノン、アセトフェノン類、ミヒラーケトン、ベンジル、ベンゾイン、ベンゾインエーテル、ベンジルジメチルケタール、ベンゾイルベンジエート、α−アシロキシムエステル、テトラメチルチウラムモノサルファイド、脂肪族アミン、芳香族基を含むアミン、ピペリジンのように窒素が環系の一部をなしているもの、アリルチオ尿素、ｏ−トリルチオ尿素、ナトリウムジエチルジチオホスフェート、芳香族スルフィン酸の可溶性塩、Ｎ，Ｎ−ジ置換−ｐ−アミノベンゾニトリル系化合物、トリ−ｎ−ブチルフォスフィン、Ｎ−ニトロソヒドロキシルアミン誘導体、オキサゾリジン化合物、テトラヒドロ−１，３−オキサジン化合物、ホルムアルデヒドかアセトアルデヒドとジアミンの縮合物、アントラセン及びその誘導体、キサンチン、Ｎ−フェニルグリシン、フタロシアニン、ナフトシアニン、チオシアニン等のシアニン色素類ポルフィリン及びその誘導体等が挙げられる。これらの光増感剤は、単独で用いられてもよく、２種以上が併用されてもよい。
【００５２】
光増感剤の配合割合は、光増感作用が得られる限りにおいて特に限定されず、例えば、光が照射されることによりガスを発生させる前記アジドメチル基および水酸基を有する脂肪族ポリエーテル１００重量部に対して光増感剤を０．０１重量部〜５０重量部の範囲で含有させることが好ましく、１重量部〜１０重量部の範囲で含有させることがより好ましい。光増感剤が少なすぎると、十分な増感作用が得難くなる傾向にあり、光増感剤が多すぎると、ガス発生剤の光分解が抑制されたりすることがある。
【００５３】
ガス発生剤は、架橋剤をさらに含んでいてもよい。ガス発生剤に架橋剤を含ませることにより、ガス発生材としてのガス発生層１２の形状安定性を向上することが可能となる。架橋剤の具体例としては、例えば、イソシアネート化合物などが挙げられる。
【００５４】
（第２の実施形態）
図２は、第２の実施形態に係るマイクロポンプの略図的断面図である。
【００５５】
上記第１の実施形態では、ガス発生材として、基材１０の表面１０ａの上にガス発生層１２を設ける例について説明した。但し、本発明は、この構成に限定されない。
【００５６】
例えば、図２に示すマイクロポンプ２のように、基材１０の内部に、マイクロ流路１１が開口しているガス発生室１４を形成し、そのガス発生室１４内に、例えばタブレット状のガス発生材であるタブレット１２ａを配置してもよい。
【００５７】
（実施例１）
２−エチルへキシルアクリレート９６．５重量部と、アクリル酸３重量部と、２−ヒドロキシエチルアクリレート０．５重量部とのアクリル系共重合体（重量平均分子量７０万）を作製した。次に、そのアクリル系共重合体１００重量部と、溶剤としての酢酸エチル２００重量部と、架橋剤としてのイソシアネート系化合物（日本ポリウレタン社製、商品名コロネートＬ４５）３重量部と、アジドメチル基および水酸基を有する脂肪族ポリエーテルとしてＧＡＰ４００６（日油製）１００重量部と、光増感剤としてのジエチルチオキサントン（チバスペシャルティケミカルズ社製、ＤＥＴＸ−Ｓ）３．５重量部とを混合することによりガス発生剤を得た。
【００５８】
次に、ガス発生剤をアンカー処理が施された厚さ５０μｍのポリエチレンテレフタレート（ＰＥＴ）フィルム上にキャストにより塗布し、乾燥させることにより、ＰＥＴフィルムと、ガス発生層１２とからなるガス発生フィルムを作製した。なお、乾燥後のガス発生層の厚みは約１００μｍであった。また、この実施例では、ＰＥＴフィルムがガスバリア層１３を構成している。
【００５９】
次に、図３に示すように、ガス発生フィルム１７は粘着能を有しているため、両主面１０ａ、１０ｂのそれぞれに開口しているマイクロ流路１１が形成されている基材１０の表面１０ａの上に自己粘着力を用いて貼り付け、マイクロポンプを作製した。
【００６０】
なお、本実施例においては、基材１０は、アクリル板から形成した。マイクロ流路１１の断面形状は、０．５ｍｍ角の矩形状とした。マイクロ流路１１の長さは、８００ｍｍとした。マイクロ流路１１の先端は大気に開放した状態とした。
【００６１】
（比較例１）
アジドメチル基および水酸基を有する脂肪族ポリエーテル１００重量部に替えて、２，２’−アゾビス（Ｎ−ブチル−２−メチルプロピオンアミド）（和光純薬社製、ＶＡＭ１１０）４０重量部を用いた以外は、上記実施例１と同様にしてガス発生フィルムを作製し、マイクロポンプを作製した。
【００６２】
（比較例２）
２，２’−アゾビス（Ｎ−ブチル−２−メチルプロピオンアミド）１００重量部を、実施例１と同様にして作製したアクリル系共重合体１００重量部と、酢酸エチル２００重量部と、イソシアネート系化合物（日本ポリウレタン社製、商品名コロネートＬ４５）３重量部と、ジエチルチオキサントン（チバスペシャルティケミカルズ社製、ＤＥＴＸ−Ｓ）３．５重量部とを混合しようとした。しかしながら、２，２’−アゾビス（Ｎ−ブチル−２−メチルプロピオンアミド）は、アクリル系共重合体に溶解せず、ガス発生フィルムを得ることができなかった。
【００６３】
（マイクロポンプの出力特性評価）
上記実施例１及び比較例１において作製したマイクロポンプの出力を以下の要領で評価した。まず、開口１１ｂから１μｌの水をマイクロ流路１１内に注入し、その後、開口１１ｂを、厚さ３０μｍのアクリル系粘着剤層と厚さ３０μｍのポリエチレンテレフタレート基材とからなる片面テープ１６により封鎖した。その状態で、ＬＥＤを用いて波長３８０ｎｍの紫外線を照射し、水滴１５の移動時間と移動距離を１０秒ごとに測定した。その結果から、水滴１５の移動速度を算出した。また、移動速度の最大値の９０％を維持できる移動時間を安定時間、６０％を維持できる移動時間を持続時間として算出した。結果を下記の表１に示す。
【００６４】
（接着強度試験）
上記実施例１及び比較例１のそれぞれにおいて作製したガス発生フィルムを２５ｍｍ幅に切り出し、２ｋｇのゴムローラーによりアクリル樹脂板の清浄な表面に接着した。そして、ＪＩＳ  Ｚ  ０２３７に準じて、２５℃における１８０度剥離力を、３００ｍ／分の引っ張り速度で測定し、平均接着力を算出した。なお、試験装置としては、島津製オートグラフ（ＡＧ−ＩＳ）を用いた。結果を下記の表１に示す。
【００６５】
【表１】
2012072007.tif 000011
【００６６】
上記表１に示す結果から、アジドメチル基および水酸基を有する脂肪族ポリエーテルをガス発生成分として使用することにより、基材とガス発生材との接着力を高められることが分かる。また、単位時間あたりのガス発生量の最大値と駆動時間を大きくできることが分かる。
【符号の説明】
【００６７】
１，２…マイクロポンプ
１０…基材
１０ａ、１０ｂ…基材の主面
１１…マイクロ流路
１１ａ、１１ｂ…開口
１２…ガス発生層
１２ａ…タブレット
１３…ガスバリア層
１４…ガス発生室
１５…水滴
１６…シール
１７…ガス発生フィルム
【図１】
2012072007.tif 000015
【図２】
2012072007.tif 000016
【図３】
2012072007.tif 000017